Огнетушащий состав
FIRE-EXTINGUISHING COMPOSITION

Изобретение относится к области противопожарной техники, а именно к огнетушащим газодисперсным составам, и может быть применено в модулях газопорошкового тушения при раздельном снаряжении газовой и/или сжиженной составляющей в одном баллоне и порошковой части состава в другом, причем при применении оба составляющие автономно смешиваются либо в порошковом баллоне, либо в распылителе. Предлагаемый состав может быть использован и в моноблоке, как газодисперсный, при зарядке всех его составляющих (твердой, жидкой и газообразной) в один баллон.
Известен огнетушащий порошковый состав ПСБ-ЗМ, включающий бикарбонат натрия в количестве 87-90 мас.%, измельченный нефелиновый концентрат в количестве 7.5-9 мас.%, аэросил в количестве 2.5-4 мас.% [патент РФ №2112574, кл. A 62 D 1/00, 1997 г.].
Недостатком этого состава является неспособность тушить пожары по кл. А, невысокая огнетушащая способность по классам пожаров В и С, а также низкая текучесть состава.
Известен, также, огнетушащий порошковый состав, включающий высокодисперсную добавку (аэросил и/или белая сажа и/или шамотнокаолиновый порошок и/или отходы слюд и/или тальк) в количестве 8-35 мас.%, целевую добавку для текучести (нефелиновый концентрат и/или флогопит, и/или мусковит, и/или лабазин, и/или перлит) в количестве 8-35 мас.%, гидрофобизирующую кремнийорганическую жидкость (полиметилгидросилоксан и/или алкилгалоидсиланы и/или органилсиликонат натрия в количестве не более 1% от массы целевой добавки для текучести, а в качестве основного компонента он содержит, по крайней мере, одно из соединений ряда: хлорид калия, хлорид натрия, сильвинит, сульфат, фосфат щелочного и щелочноземельного металла, сульфат аммония, бикарбонат натрия, моноаммоний фосфат, диаммоний фосфат или аммофос - остальное [патент РФ №2143297, кл. A 62 D 1/00 от 16.12.1997 г.]. Данный состав нами был выбран за прототип.
Недостатком состава-прототипа является его низкая объемная огнетушащая способность, особенно при тушении пожаров кл. А при использовании сульфатов, карбонатов и фосфатов щелочных и щелочноземельных металлов (она практически равна нулю), а также низкая текучесть состава. Задачей изобретения является создание состава, обладающего повышенными значениями объемной огнетушащей способности по классам пожаров А, В, С и повышенной текучестью.
Поставленная цель достигается тем, что огнетушащий состав, включающий высокодисперсную добавку, целевую добавку для текучести, гидрофобизирующую кремнийорганическую жидкость и основной компонент, отличающийся тем, что он дополнительно содержит сжиженный и/или газообразный флегматизатор и/или сжиженный и/или газообразный ингибитор горения при следующем соотношении компонентов, мас.%:
Высокодисперсная добавка
0.5-2.8
Целевая добавка для текучести
4.6-25.0
Кремнийорганическая жидкость
0.1-0.5
Основной компонент
15-70
Сжиженный и/или газообразный
флегматизатор и/или сжиженный
и/или газообразный ингибитор
горения
Остальное
при этом в качестве высокодисперсной добавки он содержит оксид кремния или оксид кремния гидрат, в качестве целевой добавки для текучести он содержит ионно-решетчатый минерал с комплексными анионными группами брутто-формулы:
2
3
0.5-7.5
2
40-50
2
2
4.5-11.4
2
5
0.5-1.5
5-9-1
[АlO]·[SiO]·[NaO·KO]·[РO]·[СаO]·
2
3
12-20
8-12
2
7-11
· [FеO]·[FeO]·[ТiO]
3
и/или фосфоритную муку с истинной плотностью не менее 2.8 г/см, в качестве гидрофобизирующей кремнийорганической жидкости он содержит метилгидридсилоксан с содержанием активного водорода 1.6-1.7 мас.% или смесь вышеуказанного метилгидридсилоксана, как основы, и катализатора отверждения -аминоэтиламинопропилтриметоксисилана или аминофункционального силоксана брутто формулы:
где x+y+z=2-200, в соотношении: основа: катализатор отверждения, как (5-70):1.
1
5
Эта смесь или чистый метилгидридсилоксан взяты в виде десяти-семидесяти-процентного раствора в хлорорганическом растворителе в количестве 0.1-0.5% от массы огнетушащего состава в пересчете на сухой продукт, в качестве основного компонента он содержит, по крайней мере, одно из соединений ряда: хлористый натрий и/или калий, сульфат калия и/или аммония, карбонат натрия и/или калия, бикарбонат натрия и/или калия, метафосфат калия и/или фосфат аммония (моноаммоний фосфат и/или диаммоний фосфат или аммофос), а в качестве сжиженного и/или газообразного флегматизатора и/или сжиженного и/или газообразного ингибитора горения он содержит азеотропную смесь трифторметана и диоксида углерода в соотношении по массе: диоксид углерода: трифторметан, как (15-65):(35-85), или азеотропную смесь трифторметана, гексафторэтана и диоксида углерода в соотношении: (30-43):(33-43):(24-37) или смесь диоксида углерода с азотом и аргоном в соотношении: диоксид углерода: азот: аргон, как 8:52:40, или сжиженный и/или газообразный галогеноуглеводород и/или диоксид углерода или смесь диоксида углерода с низшими (C-C) алифатическими первичными, вторичными, третичными спиртами или их смесью, или азот или смесь аргона и азота в соотношении по массе 50:50, или аргонит. Изобретение осуществляют следующим образом. Смешение порошкообразных компонентов и получение продукта проводят согласно заявке на изобретение РФ №2002127833 от 18.11.2002. Способ получения гидрофобного дисперсного материала. Полученный продукт с помощью зарядной порошковой станции типа “Мюллер” (PSM) снаряжается в порошковый баллон устройства согласно патенту РФ №2193427 от 25.12.2000 г. Порошковый огнетушитель, а газообразная и сжиженная часть предлагаемого состава с помощью зарядной станции типа ЗСА снаряжается в газовый баллон вышеуказанного огнетушителя по патенту РФ №2193427. При работе огнетушителя происходит смешение обеих составляющих огнетушащего состава и в зону пожара подается состав согласно предлагаемому изобретению.
Второй способ получения заключается в засыпке в газовый баллон порошкообразной составляющей состава с коэффициентом уплотнения К=0.4-0.6 и заполнение его газовой составляющей до определенного давления в баллоне, обеспечивающего частичное и/или полное сжижение газовой составляющей. Таким образом, в моноблоке находится огнетушащий состав согласно предлагаемому изобретению.
В таблице представлены примеры огнетушащего состава, состава-прототипа и значения характеристик составов по огнетушащей способности по классам пожаров А, В, и С, а также значения текучести составов, определяемые по НПБ.